"集電板の一部が活物質層で覆われた電極板がセパレータを挟んで巻かれており、充放電を行う発電要素と、前記集電板のうち、前記活物質層で覆われていない露出領域に沿って延びており、前記露出領域に含まれる溶接領域で前記集電板と溶接される電極端子と、を有し、前記発電要素が投影された二次元平面内において、前記電極端子と重なる前記露出領域の端部から前記溶接領域が形成された位置までの間の前記電極端子が延びる方向における長さLaと、前記電極端子の延びる方向における前記露出領域の長さLbとの比率La/Lbを第1比率とし、前記溶接領域の面積Saと前記露出領域の面積Sbとの比率Sa/Sbを第2比率としたとき、前記第1比率および前記第2比率は、前記第1比率および前記第2比率を座標軸とした座標系において、以下のポイントP1~P5をそれぞれ結ぶ直線で囲まれた領域内に位置する、ポイントP1は、第1比率が0.273であり、第2比率が0.099であり、ポイントP2は、第1比率が0.636であり、第2比率が0.099であり、ポイントP3は、第1比率が0.836であり、第2比率が0.496であり、ポイントP4は、第1比率が0.545であり、第2比率が0.496であり、ポイントP5は、第1比率が0.236であり、第2比率が0.215である、ことを特徴とするリチウムイオン二次電池。前記発電要素は、前記溶接領域を含み、前記電極板および前記セパレータが平面に沿って積層された平坦部と、前記平坦部と連なり、前記電極板および前記セパレータが曲げられた曲率部と、を有することを特徴とする請求項1に記載のリチウムイオン二次電池。前記電極板は、負極板を含み、前記電極端子は、前記負極板と接続される負極端子を含むことを特徴とする請求項1又は2に記載のリチウムイオン二次電池。前記電極板は、正極板および負極板を含み、前記電極端子は、前記正極板と接続される正極端子と、前記負極板と接続される負極端子とを含み、前記正極板の前記集電板および前記正極端子がアルミニウムで形成され、前記負極板の前記集電板および前記負極端子が銅で形成されていることを特徴とする請求項1から3のいずれか1つに記載のリチウムイオン二次電池。前記リチウムイオン二次電池は、車両を走行させるための運動エネルギとして用いられるエネルギを出力することを特徴とする請求項1から4のいずれか1つに記載のリチウムイオン二次電池。リチウムイオン二次電池の製造方法であって、前記リチウムイオン二次電池は、集電板の一部が活物質層で覆われた電極板がセパレータを挟んで巻かれており、充放電を行う発電要素と、前記集電板のうち、前記活物質層で覆われていない露出領域に沿って延びており、前記露出領域に含まれる溶接領域で前記集電板と溶接される電極端子と、を有しており、前記発電要素が投影された二次元平面内において、前記電極端子と重なる前記露出領域の端部から前記溶接領域が形成された位置までの間の前記電極端子が延びる方向における長さLaと、前記電極端子の延びる方向における前記露出領域の長さLbとの比率La/Lbを第1比率とし、前記溶接領域の面積Saと前記露出領域の面積Sbとの比率Sa/Sbを第2比率としたとき、前記第1比率および前記第2比率を座標軸とした座標系において、以下のポイントP1~P5をそれぞれ結ぶ直線で囲まれた領域内に位置するように、前記第1比率および前記第2比率を設定する、ポイントP1は、第1比率が0.273であり、第2比率が0.099であり、ポイントP2は、第1比率が0.636であり、第2比率が0.099であり、ポイントP3は、第1比率が0.836であり、第2比率が0.496であり、ポイントP4は、第1比率が0.545であり、第2比率が0.496であり、ポイントP5は、第1比率が0.236であり、第2比率が0.215である、ことを特徴とするリチウムイオン二次電池の製造方法。前記電極板および前記セパレータの積層体を巻くことにより、前記溶接領域を含み、前記電極板および前記セパレータが平面に沿って積層された平坦部と、前記平坦部と連なり、前記電極板および前記セパレータが曲げられた曲率部とを、前記発電要素に形成することを特徴とする請求項6に記載のリチウムイオン二次電池の製造方法。前記電極板は、負極板を含み、前記電極端子は、前記負極板と接続される負極端子を含むことを特徴とする請求項6又は7に記載のリチウムイオン二次電池の製造方法。前記電極板は、正極板および負極板を含み、前記電極端子は、前記正極板と接続される正極端子と、前記負極板と接続される負極端子とを含み、前記正極板の前記集電板および前記正極端子がアルミニウムで形成され、前記負極板の前記集電板および前記負極端子が銅で形成されていることを特徴とする請求項6から8のいずれか1つに記載のリチウムイオン二次電池の製造方法。リチウムの析出は、リチウムイオン二次電池の充放電だけによって影響を受けるものではなく、リチウムイオン二次電池の構造によっても影響を受けることがある。すなわち、リチウムイオン二次電池の構造によっては、リチウムが析出しやすいことがある。本発明であるリチウムイオン二次電池は、発電要素および電極端子を有する。発電要素は、電極板がセパレータを挟んで巻かれており、充放電を行う。電極板は、集電板と、集電板の一部を覆う活物質層とを有する。電極端子は、集電板のうち、活物質層で覆われていない露出領域に沿って延びており、露出領域に含まれる溶接領域で集電板と溶接されている。発電要素が投影された二次元平面内において、長さLa,Lbおよび面積Sa,Sbが規定される。長さLaは、電極端子と重なる露出領域の端部から溶接領域が形成された位置までの間の長さであって、電極端子が延びる方向における長さである。長さLbは、電極端子の延びる方向における露出領域の長さである。面積Saは、溶接領域の面積であり、面積Sbは、露出領域の面積である。長さLa,Lbの比率La/Lbを第1比率とし、面積Sa,Sbの比率Sa/Sbを第2比率とする。第1比率および第2比率は、第1比率および第2比率のそれぞれを座標軸とした座標系において、5つのポイントP1~P5をそれぞれ結ぶ直線で囲まれた領域内に位置する。ポイントP1では、第1比率が0.273であり、第2比率が0.099であり、ポイントP2では、第1比率が0.636であり、第2比率が0.099である。ポイントP3では、第1比率が0.836であり、第2比率が0.496であり、ポイントP4では、第1比率が0.545であり、第2比率が0.496である。ポイントP5では、第1比率が0.236であり、第2比率が0.215である。リチウムイオン二次電池を製造するときには、第1比率および第2比率が、ポイントP1~P5で囲まれる領域に含まれるように、第1比率および第2比率を設定することができる。長さLa,Lbによって、溶接領域の位置を決めることができるため、第1比率を設定することにより、溶接領域の位置を決めることができる。面積Sa,Sbによって、溶接領域の面積を決めることができるため、第2比率を設定することにより、溶接領域の面積を決めることができる。本発明によれば、第1比率および第2比率を、ポイントP1~P5で囲まれた領域内に設定することにより、リチウムの析出量を低減することができる。リチウムの析出量を低減させることにより、リチウムイオン二次電池の劣化例えば、容量の低下を抑制することができる。発電要素は、平坦部および曲率部で構成することができる。平坦部では、電極板およびセパレータが平面に沿って積層されており、平坦部は、溶接領域を含んでいる。曲率部は、平坦部と連なっており、曲率部では、電極板およびセパレータが曲げられている。電極板およびセパレータの積層体を巻いた後に、積層体の一部を平面に沿うように加工すれば、平坦部および曲率部で構成された発電要素を得ることができる。電極板は、負極板および正極板を含んでいる。電極端子は、負極板と接続される負極端子と、正極板と接続される正極端子とを含んでいる。正極板および負極板の少なくとも一方に関して、第1比率および第2比率を、ポイントP1~P5で囲まれた領域に含まれる値に設定することができる。正極板の集電板および正極端子は、例えば、アルミニウムで形成することができる。また、負極板の集電板および負極端子は、例えば、銅で形成することができる。リチウムイオン二次電池は、車両に搭載することができる。すなわち、リチウムイオン二次電池から出力されたエネルギを、車両を走行させるための運動エネルギとして用いることができる。以下、本発明の実施例について説明する。図1は、本実施例である二次電池の外観図である。図2は、二次電池の内部構造を示す概略図である。二次電池1としては、リチウムイオン二次電池が用いられる。二次電池1は、電池ケース10と、電池ケース10に収容される発電要素30とを有する。電池ケース10は、ケース本体11および蓋12を有しており、アルミニウムなどの金属で形成することができる。ケース本体11は、発電要素30を収容するための開口部を有しており、蓋12は、ケース本体11の開口部を塞いでいる。蓋12は、溶接などによってケース本体11に固定されており、電池ケース10の内部は、密閉状態となっている。電池ケース10は、直方体に沿った形状に形成されており、二次電池1は、いわゆる角型の電池である。負極端子21および正極端子22は、蓋12に固定されている。負極端子21および正極端子22は、電池ケース10の外部に位置する部分と、電池ケース10の内部に位置する部分とを有する。負極タブ23は、電池ケース10に収容されており、負極端子21および発電要素30に接続されている。負極タブ23は、溶接領域R1において、発電要素30後述する負極素子31に溶接されている。負極タブ23は、発電要素30を負荷と接続するために用いられ、負極端子21と同様の機能を有する。したがって、負極端子21および負極タブ23は、二次電池1の端子電極端子に相当すると考えることができる。本実施例では、負極端子21および負極タブ23が別々の部材であるが、負極端子21および負極タブ23を一体的に形成することができる。負極タブ23は、例えば、銅で形成することができる。正極タブ24は、電池ケース10に収容されており、正極端子22および発電要素30に接続されている。正極タブ24は、溶接領域R2において、発電要素30後述する正極素子32に溶接されている。正極タブ24は、発電要素30を負荷と接続するために用いられ、正極端子22と同様の機能を有する。したがって、正極端子22および正極タブ24は、二次電池1の端子電極端子に相当すると考えることができる。本実施例では、正極端子22および正極タブ24が別々の部材であるが、正極端子22および正極タブ24を一体的に形成することができる。正極タブ24は、例えば、アルミニウムで形成することができる。二次電池1は、車両に搭載することができる。具体的には、複数の二次電池1を用いて組電池を構成し、組電池を車両に搭載することができる。組電池は、車両を走行させるための動力源として用いることができる。すなわち、組電池から出力された電気エネルギは、車両を走行させるための運動エネルギに変換することができる。また、車両の制動時に発生する運動エネルギ回生エネルギは、電気エネルギに変換して組電池に蓄えることができる。図3は、発電要素30の一部を展開した図である。発電要素30は、充放電を行う要素である。発電要素30は、負極板電極板に相当する31、正極板電極板に相当する32およびセパレータ33を有する。負極板31は、集電板31aと、集電板31aの表面に形成された負極活物質層31bとを有する。負極活物質層31bは、集電板31aの両面に形成されている。負極活物質層31bは、集電板31aの一部の領域に形成されており、負極板31の一端では、集電板31aが露出している。負極活物質層31bは、負極活物質、導電材、バインダーなどを含んでいる。負極活物質としては、例えば、カーボンを用いることができる。負極活物質層31bを構成する材料を、集電板31aに塗布することによって、負極板31を製造することができる。正極板32は、集電板32aと、集電板32aの表面に形成された正極活物質層32bとを有する。正極活物質層32bは、集電板32aの両面に形成されている。正極活物質層32bは、集電板32aの一部の領域に形成されており、正極板32の一端では、集電板32aが露出している。正極活物質層32bは、正極活物質、導電材、バインダーなどを含んでいる。正極活物質としては、例えば、LiCoO2,LiMn2O4,LiNiO2,LiFePO4,Li2FePO4F,LiCo13Ni13Mn13O2,LiO2を用いることができる。正極活物質層32bを構成する材料を、集電板32aに塗布することによって、正極板32を製造することができる。セパレータ33は、負極板31および正極板32の間に配置されている。電解液は、セパレータ33、負極活物質層31b、正極活物質層32bに、しみ込んでいる。発電要素30は、2つのセパレータ33を有しており、2つのセパレータ33の間には、正極板32が配置されている。図3に示すように、負極板31、正極板32およびセパレータ33を積層して積層体を構成し、積層体を巻くことにより、発電要素30が構成される。発電要素30の一端では、負極板31特に、集電板31aだけが巻かれており、集電板31aが巻かれた部分には、図1に示すように、溶接領域R1において、負極タブ23が溶接されている。発電要素30の他端では、正極板32特に、集電板32aだけが巻かれており、集電板32aが巻かれた部分には、図1に示すように、溶接領域R2において、正極タブ24が溶接されている。図4は、負極板31,正極板32およびセパレータ33の断面図である。負極活物質層31bおよび正極活物質層32bは、セパレータ33を挟んで対向している。負極活物質層31bおよび正極活物質層32bが互いに向かい合う領域は、二次電池1の充放電によって化学反応が行われる領域反応領域Aである。反応領域Aでは、二次電池1の充放電に応じて、負極板31および正極板32の間でリチウムイオンが移動する。図4に示すように、本実施例では、負極活物質層31bの幅Wnが正極活物質層32bの幅Wpよりも広いため、反応領域Aの幅Waは、正極活物質層32bの幅Wpと等しい。ここで、正極活物質層32bの幅Wpを、負極活物質層31bの幅Wnよりも広くすることができる。この場合には、反応領域Aの幅Waは、負極活物質層31bの幅Wnと等しくなる。図4に示す幅W1は、負極板31の集電板31aのうち、負極活物質層31bで覆われていない領域露出領域に相当するの幅を示す。幅W2は、正極板32の集電板32aのうち、正極活物質層32bで覆われていない領域露出領域に相当するの幅を示す。溶接領域R1.R2の位置や面積を変化させると、発電要素30で析出するリチウムの量が変化することが分かった。表1には、溶接領域R1,R2の位置や面積を変化させたときに、発電要素30で析出されたリチウムの量を測定した結果を示す。リチウムの析出量は、発電要素30に含まれているリチウムイオンの総量のうち、析出したリチウムの量の割合で示している。表1に示す長さの比La/Lbは、溶接領域R1,R2の位置を特定する値であり、詳細な説明については、後述する。表1に示す面積比Sa/Sbは、溶接領域R1,R2の面積を特定する値であり、詳細な説明については、後述する。表1に示す結果が得られたときの実験条件について説明する。正極活物質層32bの正極活物質として、LiNi0.33Co0.33Mn0.33O2を用い、負極活物質層31bの負極活物質として、カーボンを用いた。電解液としては、ECEthyleneCarbonate、DMCDimethylCarbonateおよびEMCEthylMethylCarbonateを混合した溶剤に、LiPF6を混ぜたものを用いた。セパレータ33としては、3つのフィルムを重ねたものを用いた。具体的には、PPPolypropyleneで形成された2つのフィルムの間に、PEPolyethyleneで形成されたフィルムを挟むことにより、セパレータ33を構成した。負極板31の容量Cnおよび正極板32の容量Cpの比Cn/Cpは、1.05である。二次電池1の容量は、4[Ah]であり、負極リード23および正極リード24の厚さは、1[mm]である。二次電池1を-30°Cの恒温槽に入れた状態において、240[A]の電流値で0.1[sec]の間、充電を行った。この充電処理を、4000回行い、発電要素30に析出したリチウムの量を測定した。図5は、表1に示す結果をプロットした図である。図5において、横軸は、長さの比La/Lbであり、横軸は、面積比Sa/Sbである。表1に示す長さの比La/Lbは、図6および図7に示す長さLaおよび長さLbの比で表される。図6は、負極タブ23および発電要素30集電板31aの接続部分の拡大図である。図7は、負極タブ23および発電要素30集電板31aの接続部分の側面図であり、図6の矢印Dで示す方向から発電要素30を見た図である。図6および図7は、負極タブ23および発電要素30の接続部分を示しているが、正極タブ24および発電要素30の接続部分は、図6および図7に示す構造と同様である。発電要素30は、三次元形状を有しているが、長さLa,Lbは、発電要素30を二次元平面に投影したときの平面内で規定される長さである。発電要素30は、負極板31、正極板32およびセパレータ33の積層体を巻いた後に、扁平形状に加工されるため、図7に示すように、平坦部30Aおよび曲率部30Bを有する。負極板31、正極板32およびセパレータ33の積層体を巻いた後に、積層体の一部を平面に沿うように加工することにより、発電要素30は、扁平形状を有する。平坦部30Aでは、負極板31、正極板32およびセパレータ33が平面に沿って積層されている。曲率部30Bでは、負極板31、正極板32およびセパレータ33の積層体が曲げられている。負極タブ23および正極タブ24は、平坦部30Aに沿って配置されており、溶接領域R1,R2は、平坦部30Aに位置している。具体的には、負極タブ23は、図6に示すように、集電板31aだけが巻かれた領域に沿って、一方向図6の上下方向に延びている。曲率部30Bは、負極板31、正極板32およびセパレータ33の積層体が曲げられた部分である。長さLa,Lbを規定する平面は、平坦部30Aに沿った平面である。言い換えれば、長さLa,Lbを規定する平面は、溶接領域R1と直交する方向から発電要素30を見たときの二次元平面である。図6および図7に示すように、長さLaは、負極板31の集電板31aだけが巻かれた領域の上端部E1と、溶接領域R1の下端部E2との間の距離である。長さLaは、負極タブ23が延びる方向における長さである。上端部E1は、図6に示すように、集電板31aだけが巻かれた領域のうち、負極タブ23と重なっている端部である。溶接領域R1の下端部E2は、溶接領域R1のうち、集電板31aだけが巻かれた領域の下端部E3の側に位置する端部である。すなわち、長さLaは、溶接領域R1を含む長さである。下端部E3は、図6に示すように、集電板31aだけが巻かれた領域のうち、負極タブ23と重なっていない側の端部である。長さLbは、負極板31の集電板31aだけが巻かれた領域において、上端部E1および下端部E3の間の距離である。長さLbは、負極タブ23が延びる方向における長さである。長さLa,Lbによって、溶接領域R1の位置を特定することができる。表1に示す面積比Sa/Sbは、面積Saおよび面積Sbの比で表される。面積Sa,Sbは、長さLa,Lbを規定する二次元平面と同一の平面において、規定される。図6および図7に示すように、面積Saは、溶接領域R1の面積である。図6に示すように、溶接領域R1が矩形状に形成されているとき、面積Saは、溶接領域R1の幅W3と、発電要素30の上下方向における溶接領域R1の長さLcとを乗算することによって求められる。長さLcは、負極タブ23の長手方向における溶接領域R1の長さである。幅W3は、負極タブ23の長手方向と直交する方向における溶接領域R1の長さである。面積Sbは、負極板31の集電板31aだけが巻かれた領域の面積である。面積Sbは、長さLbと、集電板31aだけが巻かれた領域の幅W1とを乗算することによって求められる。図6に示す幅W1は、集電板31aのうち、負極活物質層31bで覆われていない領域の幅であり、図4に示す幅W1に相当する。負極タブ23および集電板31aの溶接は、治具を用いて行われる。ここで、溶接領域R1において、複数のスポット溶接を行ったときには、図8に示すように、複数の溶接領域R11が発生する。溶接領域R11の数は、スポット溶接の数と等しい。図8に示すように、複数の溶接領域R11が存在するとき、溶接領域の面積Saは、溶接領域R11の面積の総和となる。正極タブ24および発電要素30集電板32aの接続部分においても、図6および図7と同様に、長さLa,Lbや面積Sa,Sbが規定される。長さの比La/Lbや面積比Sa/Sbは、図5に示す領域Sに含まれる数値に設定される。領域Sは、5つのポイントP1~P5で囲まれる領域であり、図5に示すように、ポイントP1~P5を直線で結んだときの領域である。具体的には、領域Sは、ポイントP1,P2を結ぶ直線と、ポイントP2,P3を結ぶ直線と、ポイントP3,P4を結ぶ直線と、ポイントP4,P5を結ぶ直線と、ポイントP5,P1を結ぶ直線とによって囲まれた領域である。長さの比La/Lbおよび面積比Sa/Sbは、領域Sの外縁、言い換えれば、2つのポイントを結ぶ直線上に位置していてもよい。ポイントP1では、長さの比La/Lbが0.273であり、面積比Sa/Sbが0.099である。ポイントP1は、表1に示す試験No.1に相当する。ポイントP2では、長さの比La/Lbが0.636であり、面積比Sa/Sbが0.099である。ポイントP2は、表1に示す試験No.3に相当する。ポイントP3では、長さの比La/Lbが0.836であり、面積比Sa/Sbが0.496である。ポイントP3は、表1に示す試験No.5に相当する。ポイントP4では、長さの比La/Lbが0.545であり、面積比Sa/Sbが0.496である。ポイントP4は、表1に示す試験No.7に相当する。ポイントP5では、長さの比La/Lbが0.236であり、面積比Sa/Sbが0.215である。ポイントP5は、表1に示す試験No.9に相当する。領域Sでは、領域Sの外側に位置する領域と比べて、リチウムの析出量を低減することができる。表1に示す試験No.1~10は、領域Sに含まれており、表1に示すように、リチウムの析出量析出割合を1桁の数値に抑えることができる。一方、表1に示す試験No.11~17は、領域Sから外れており、表1に示すように、リチウムの析出量析出割合が2桁の数値となった。したがって、長さの比La/Lbおよび面積比Sa/Sbを、領域Sに含まれる数値に設定することにより、リチウムの析出量を低減することができる。図5において、境界線F1に対して、長さの比La/Lbが小さい側に位置する領域G1は、表1に示す結果が得られた実験において、長さの比La/Lbおよび面積比Sa/Sbを設定できない領域である。境界線F1および境界線F2で囲まれた領域G2では、溶接領域R1の面積が大きくなりすぎてしまい、リチウムの析出量が増加してしまうと考えられる。境界線F2は、ポイントP3,P4を結ぶ直線に沿った線である。溶接領域R1の面積が増加すると、溶接領域R1での放熱性が向上し、溶接領域R1の温度が低下しやすくなる。溶接領域R1の温度が低下しやすくなれば、溶接領域R1の抵抗が上昇しやすくなり、リチウムの析出量が増加してしまうと考えられる。ポイントP2,P3を結ぶ直線に対して、長さの比La/Lbが大きい側に位置する領域G3では、長さLbに対して長さLaが長くなりすぎ、負極タブ23の抵抗が増加してしまう。負極タブ23の抵抗が増加することにより、リチウムの析出量が増加してしまうと考えられる。境界線F3に対して、面積比Sa/Sbが小さい側に位置する領域G4では、面積比Sa/Sbが小さくなりすぎ、電流密度が増大することによって、リチウムの析出量が増加してしまうと考えられる。境界線F3は、ポイントP1,P2を結ぶ直線に沿った線である。面積比Sa/Sbが小さくなるほど、溶接領域R1が小さくなる。発電要素30および負極タブ23の間の電流経路は、溶接領域R1となるため、溶接領域R1が小さくなれば、電流密度が増大してしまう。境界線F1,F3と、ポイントP1,P5を結ぶ直線とで囲まれた領域G5では、負極タブ23および集電板31aに流れる電流にムラが発生することにより、リチウムの析出量が増加してしまうと考えられる。領域G5では、長さLaが小さくなりすぎたり、溶接領域R1の面積Saが小さくなりすぎたりする。したがって、長さの比La/Lbおよび面積比Sa/Sbを領域G5に含まれる値に設定すると、負極タブ23および集電板31aに流れる電流にムラが発生しやすくなってしまう。本実施例では、溶接領域R1,R2に関して、長さの比La/Lbおよび面積比Sa/Sbを、図5に示す領域Sに含まれる値に設定しているが、これに限るものではない。具体的には、溶接領域R1,R2の一方に関して、長さの比La/Lbおよび面積比Sa/Sbを、図5に示す領域Sに含まれる値に設定することができる。溶接領域R1,R2の位置や面積は、本実施例で説明したパラメータ長さLa,Lbや面積Sa,Sbとは異なるパラメータを用いて特定することもできる。ただし、本実施例で説明した二次元平面において、長さLa,Lbや面積Sa,Sbを規定するときには、長さの比La/Lbや面積比Sa/Sbが、上述した領域Sに含まれる値に設定されていればよい。"